(57)【特許請求の範囲】
【請求項１】
モリブデン酸、モリブデン酸アルカリ金属塩、モリブデン酸アンモニウム塩、バナジン酸、バナジン酸アルカリ金属塩及びバナジン酸アンモニウム塩からなる群より選ばれる１種または２種以上の金属酸化物系化合物と、有機リン酸エステル及び有機ホスホン酸からなる群より選ばれる１種または２種以上のリン化合物とを反応させて得られるリン含有金属化合物と、
金属顔料（ただし表面が樹脂で被覆されてなるものを除く）と、を含有することを特徴とする金属顔料組成物。
【請求項２】
前記金属顔料の金属分１００質量部に対して前記リン含有金属化合物を１質量部〜２０質量部含有する請求項１に記載の金属顔料組成物。
【請求項３】
アミンを含有する請求項１または２に記載の金属顔料組成物。
【請求項４】
前記アミンが、１級アミン、２級アミン及び３級アミンからなる群より選ばれる１種または２種以上のアミンである請求項３に記載の金属顔料組成物。
【請求項５】
前記金属顔料の金属分１００質量部に対して前記アミンを０．５質量部〜１５質量部含有する請求項３または４に記載の金属顔料組成物。
【請求項６】
前記金属顔料の金属成分が、アルミニウムである請求項１〜５のいずれか１項に記載の金属顔料組成物。
【請求項７】
請求項１〜６のいずれか１項に記載の金属顔料組成物を含む塗料。
【請求項８】
請求項１〜６のいずれか１項に記載の金属顔料組成物を含むインキ。
【請求項９】
モリブデン酸、モリブデン酸アルカリ金属塩、モリブデン酸アンモニウム塩、バナジン酸、バナジン酸アルカリ金属塩及びバナジン酸アンモニウム塩からなる群より選ばれる１種または２種以上の金属酸化物系化合物と有機リン酸エステル及び有機ホスホン酸からなる群より選ばれる１種または２種以上のリン化合物とを反応させて得られるリン含有金属化合物と、金属顔料と、を混合して混合組成物を得る工程と、
前記混合組成物と水とを混合する水混合工程と、
水が混合された前記混合組成物を４０℃〜２００℃で熱処理する熱処理工程と、を含むことを特徴とする金属顔料組成物の製造方法。
【請求項１０】
前記水混合工程において、前記混合組成物中の金属顔料の金属分１００質量部に対して前記水を０．１質量部〜５質量部混合する請求項９に記載の金属顔料組成物の製造方法。
【請求項１１】
前記熱処理工程において、前記混合組成物中の水含有率が０．５質量％以下になるまで熱処理する請求項９または１０に記載の金属顔料組成物の製造方法。
【発明の詳細な説明】
【技術分野】
【０００１】
本発明は、プラスチック塗装、自動車の車体塗装等に使用される水性塗料、水性インキ等に配合される金属顔料組成物及びその製造方法に関する。
【背景技術】
【０００２】
近年、塗装分野では、無公害化、作業環境改善のために、極力有機溶剤を使用しないハイソリッド型塗料や、溶媒として水を用いた水性塗料が多く用いられるようになってきている。加えて、水性塗料の技術的改良の進歩により、これまで溶剤型塗料でしか得られなかった高級感のある塗膜が、水性塗料でも実現可能になってきている。
【０００３】
しかし、アルミニウム等の金属顔料を含むメタリック塗装においては、実用可能な水性塗料は、現状では少ないのが実状である。実用可能な水性メタリック塗料が少ない主な理由は、アルミニウム等の金属顔料は、水性塗料中の水と反応して水素ガスを発生するためである。このように水素ガス発生量が多いと、塗料製造時、該塗料を用いた塗装作業時において安全面が懸念されるところであるし、塗料の貯蔵中に反応で発生した水素ガスにより貯蔵容器が膨らんで変形する（貯蔵安定性が悪い）という問題があった。
【０００４】
そこで、このような問題を解決し得るものとして次のような技術が提案されている。即ち、特許文献１には、アルミニウム等の金属粉末を有機リン酸エステル化合物で表面処理して該金属粉末の表面に有機リン酸エステル化合物を吸着させることが記載されている。また、特許文献２には、少なくとも１種以上のモリブデン酸アミン塩と金属顔料とを含有する金属顔料組成物が記載されている。
【先行技術文献】
【特許文献】
【０００５】
【特許文献１】特公昭６０−８０５７号公報
【特許文献２】特開２００８−１２０９３３号公報
【発明の概要】
【発明が解決しようとする課題】
【０００６】
しかしながら、上記従来技術では、水素ガスの発生を十分に抑制することは困難であり、優れた耐水性が得られないという問題があった。
【０００７】
本発明は、かかる技術的背景に鑑みてなされたものであって、例えば水性塗料、水性インキ等に用いた場合に、貯蔵時の水素ガス発生量が少なくて保存安定性（貯蔵安定性）に優れると共に、塗膜の光輝性、隠蔽性及びフリップフロップ感に優れた金属顔料組成物及びその製造方法を提供することを目的とする。
【課題を解決するための手段】
【０００８】
前記目的を達成するために、本発明は以下の手段を提供する。
【０００９】
［１］金属酸化物及び金属酸化物のアルカリ金属塩並びに金属酸化物のアンモニウム塩からなる群より選ばれる１種または２種以上の金属酸化物系化合物と、１種または２種以上のリン化合物とを反応させて得られるリン含有金属化合物と、
金属顔料と、を含有することを特徴とする金属顔料組成物。
【００１０】
［２］前記金属酸化物系化合物が、構成金属として少なくとも遷移金属元素を含む金属酸化物及びそのアルカリ金属塩並びにそのアンモニウム塩からなる群より選ばれる１種または２種以上の金属酸化物系化合物である前項１に記載の金属顔料組成物。
【００１１】
［３］前記金属酸化物系化合物が、モリブデン酸、モリブデン酸アルカリ金属塩、モリブデン酸アンモニウム塩、バナジン酸、バナジン酸アルカリ金属塩及びバナジン酸アンモニウム塩からなる群より選ばれる１種または２種以上の金属酸化物系化合物である前項１に記載の金属顔料組成物。
【００１２】
［４］前記リン化合物が、有機リン酸エステル、有機リン酸エステル塩、有機亜リン酸エステル、有機亜リン酸エステル塩、有機ホスホン酸、有機ホスホン酸塩及び無機リン酸アミン塩からなる群より選ばれる１種または２種以上のリン化合物である前項１〜３のいずれか１項に記載の金属顔料組成物。
【００１３】
［５］前記金属顔料の金属分１００質量部に対して前記リン含有金属化合物を１質量部〜２０質量部含有する前項１〜４のいずれか１項に記載の金属顔料組成物。
【００１４】
［６］アミンを含有する前項１〜５のいずれか１項に記載の金属顔料組成物。
【００１５】
［７］前記アミンが、１級アミン、２級アミン及び３級アミンからなる群より選ばれる１種または２種以上のアミンである前項６に記載の金属顔料組成物。
【００１６】
［８］前記金属顔料の金属分１００質量部に対して前記アミンを０．５質量部〜１５質量部含有する前項６または７に記載の金属顔料組成物。
【００１７】
［９］前記金属顔料の金属成分が、アルミニウムである前項１〜８のいずれか１項に記載の金属顔料組成物。
【００１８】
［１０］前項１〜９のいずれか１項に記載の金属顔料組成物を含む塗料。
【００１９】
［１１］前項１〜９のいずれか１項に記載の金属顔料組成物を含むインキ。
【００２０】
［１２］金属酸化物及びそのアルカリ金属塩からなる群より選ばれる１種または２種以上の金属酸化物系化合物と１種または２種以上のリン化合物とを反応させて得られるリン含有金属化合物と、金属顔料と、を混合して混合組成物を得る工程と、
前記混合組成物と水とを混合する水混合工程と、
水が混合された前記混合組成物を４０℃〜２００℃で熱処理する熱処理工程と、を含むことを特徴とする金属顔料組成物の製造方法。
【００２１】
［１３］前記水混合工程において、前記混合組成物中の金属顔料の金属分１００質量部に対して前記水を０．１質量部〜５質量部混合する前項１２に記載の金属顔料組成物の製造方法。
【００２２】
［１４］前記熱処理工程において、前記混合組成物中の水含有率が０．５質量％以下になるまで熱処理する前項１２または１３に記載の金属顔料組成物の製造方法。
【発明の効果】
【００２３】
［１］の発明では、金属酸化物及び金属酸化物のアルカリ金属塩並びに金属酸化物のアンモニウム塩からなる群より選ばれる１種または２種以上の金属酸化物系化合物と、１種または２種以上のリン化合物とを反応させて得られるリン含有金属化合物を含有するから、例えば水性塗料、水性インキ等に用いた場合に、貯蔵時の水素ガス発生量が少なくて保存安定性（貯蔵安定性）に優れると共に、塗膜の光輝性、隠蔽性及びフリップフロップ感に優れている。
【００２４】
［２］の発明では、金属酸化物系化合物として、構成金属として少なくとも遷移金属元素を含む金属酸化物及びそのアルカリ金属塩並びにそのアンモニウム塩からなる群より選ばれる１種または２種以上の金属酸化物系化合物が用いられているから、貯蔵時の水素ガス発生量をより低減できて貯蔵安定性をより向上させることができる。
【００２５】
［３］の発明では、金属酸化物系化合物として、モリブデン酸、モリブデン酸アルカリ金属塩、モリブデン酸アンモニウム塩、バナジン酸、バナジン酸アルカリ金属塩及びバナジン酸アンモニウム塩からなる群より選ばれる１種または２種以上の金属酸化物系化合物が用いられているから、貯蔵時の水素ガス発生量をより一層低減できて貯蔵安定性をより一層向上させることができる。
【００２６】
［４］の発明では、リン化合物として、有機リン酸エステル、有機リン酸エステル塩、有機亜リン酸エステル、有機亜リン酸エステル塩、有機ホスホン酸、有機ホスホン酸塩及び無機リン酸アミン塩からなる群より選ばれる１種または２種以上のリン化合物が用いられているから、貯蔵時の水素ガス発生量をさらに低減できて貯蔵安定性をさらに向上させることができる。
【００２７】
［５］の発明では、金属顔料の金属分１００質量部に対してリン含有金属化合物を１質量部〜２０質量部含有するから、貯蔵時の水素ガス発生量をさらに低減できる。
【００２８】
［６］の発明では、さらにアミンを含有するから、貯蔵時の水素ガス発生量をさらに低減させることができる。
【００２９】
［７］の発明では、アミンとして、１級アミン、２級アミン及び３級アミンからなる群より選ばれる１種または２種以上のアミンを用いているから、貯蔵時の水素ガス発生量をより低減させることができる。
【００３０】
［８］の発明では、金属顔料の金属分１００質量部に対してアミンを０．５質量部〜１５質量部含有するから、貯蔵時の水素ガス発生量をより一層低減させることができる。
【００３１】
［９］の発明では、金属顔料の金属成分がアルミニウムであり、このアルミニウムは水と反応して水素ガスを多く発生するものであるが、本発明によれば、このように金属がアルミニウムである場合であっても水素ガス発生を十分に抑制できるので、優れた貯蔵安定性を確保できる。
【００３２】
［１０］の発明では、塗膜の光輝性、隠蔽性及びフリップフロップ感に優れると共に、保存安定性（貯蔵安定性）に優れた塗料が提供される。
【００３３】
［１１］の発明では、塗膜の光輝性、隠蔽性及びフリップフロップ感に優れると共に、保存安定性（貯蔵安定性）に優れたインキが提供される。
【００３４】
［１２］の発明に係る製造方法で得られた金属顔料組成物は、金属酸化物及びそのアルカリ金属塩からなる群より選ばれる１種または２種以上の金属酸化物系化合物と、１種または２種以上のリン化合物とを反応させて得られるリン含有金属化合物と、金属顔料とを含有するから、例えば水性塗料、水性インキ等に用いた場合に、貯蔵時の水素ガス発生量が少なくて保存安定性（貯蔵安定性）に優れると共に、塗膜の光輝性、隠蔽性及びフリップフロップ感に優れている。更に、本製造方法では、水が混合された混合組成物（リン含有金属化合物及び金属顔料を含有）を４０℃〜２００℃で熱処理する熱処理工程を有するから、貯蔵安定性をより向上させた金属顔料組成物を製造できる。
【００３５】
［１３］の発明では、水混合工程において、混合組成物中の金属顔料の金属分１００質量部に対して水を０．１質量部〜５質量部混合するから、貯蔵安定性をより一層向上させた金属顔料組成物を製造できる。
【００３６】
［１４］の発明では、熱処理工程において、混合組成物中の水含有率が０．５質量％以下になるまで熱処理するから、得られる金属顔料組成物に水が殆ど残らないものとなり、得られた金属顔料組成物は、保管時の顔料安定性がより一層優れるという効果を奏する。
【図面の簡単な説明】
【００３７】
【図１】製造例１で用いた反応原料のＣ６〜Ｃ１０混合リン酸エステルの反応前のＦＴ−ＩＲスペクトルを示す。
【図２】製造例１で得られた濃青色物質（反応物）のＦＴ−ＩＲスペクトルを示す。
【発明を実施するための形態】
【００３８】
本発明に係る金属顔料組成物は、
金属顔料と、
下記化合物（Ｘ）と化合物（Ｙ）とを反応させて得られるリン含有金属化合物と、
を含有することを特徴とする。
（Ｘ）金属酸化物、金属酸化物アルカリ金属塩および金属酸化物アンモニウム塩からなる群より選ばれる１種または２種以上の金属酸化物系化合物
（Ｙ）１種または２種以上のリン化合物。
【００３９】
上記構成に係る金属顔料組成物では、金属顔料の表面をリン含有金属化合物が被覆した形態になっている可能性が高いと推定されるが、その詳細は定かではない。いずれにせよ、上記金属顔料組成物は、金属顔料と共に上記リン含有金属化合物を含有するから、例えば水性塗料、水性インキ等に用いた場合に、貯蔵時の水素ガス発生量が少なくて保存安定性（貯蔵安定性）に優れると共に、形成される塗膜は、光輝性、隠蔽性及びフリップフロップ感に優れている。
【００４０】
前記金属顔料としては、アルミニウム、亜鉛、鉄、銅等の卑金属の粒子（粉末）、これら卑金属の合金の粒子（粉末）等が挙げられる。これらの中でも、特に適しているのは、メタリック用顔料として多用されているアルミニウム粒子（粉末）である。前記アルミニウム粒子の形状としては、金属光沢感に優れる鱗片状（フレーク状）が好ましい。前記鱗片状アルミニウム粒子としては、輝度感及び緻密感に優れたメタリック塗膜等を形成できる点で、平均粒子径（Ｄ50）が２μｍ〜８０μｍ、平均厚さが０．０３μｍ〜３μｍであるものを用いるのが好ましい。前記金属顔料としては、金属粒子の表面が樹脂等で被覆された構成のものであってもよい。なお、前記平均粒子径Ｄ50は、粒子の累積体積が５０体積％となる粒子径Ｄ50を意味する。
【００４１】
前記リン含有金属化合物は、金属酸化物、金属酸化物アルカリ金属塩および金属酸化物アンモニウム塩からなる群より選ばれる１種または２種以上の金属酸化物系化合物と、１種または２種以上のリン化合物とを反応させて得られる反応生成物である。
【００４２】
前記リン含有金属化合物の製造方法としては、特に限定されるものではないが、例えば、前記金属酸化物系化合物と前記リン化合物とをそのまま混合して反応させてもよいし、金属酸化物系化合物を水に分散または溶解させ、ここにリン化合物を加えて油水界面で反応させてもよい。金属酸化物系化合物とリン化合物の反応温度は、一般的には、４０℃〜１５０℃が適当である。また、反応時間は、１０分〜１０時間が好ましく、さらには３０分〜５時間がより好ましい。なお、この反応には、特に触媒を要しないが、触媒を用いて反応させるようにしてもよい。
【００４３】
前記金属酸化物系化合物としては、特に限定されるものではないが、例えば、構成金属として少なくとも遷移金属元素を含む金属酸化物及びそのアルカリ金属塩並びにそのアンモニウム塩などが挙げられる。具体的には、三酸化モリブデン、モリブデン酸、モリブデン酸アルカリ金属塩、モリブデン酸アンモニウム塩、バナジン酸、バナジン酸アルカリ金属塩、バナジン酸アンモニウム塩等が挙げられる。なお、前記アルカリ金属としては、特に限定されるものではないが、例えばナトリウム、カリウム等が挙げられる。
【００４４】
中でも、前記金属酸化物系化合物としては、モリブデン酸、モリブデン酸アルカリ金属塩、モリブデン酸アンモニウム塩、バナジン酸、バナジン酸アルカリ金属塩及びバナジン酸アンモニウム塩からなる群より選ばれる１種または２種以上の金属酸化物系化合物が用いられるのが好ましい。
【００４５】
前記リン化合物としては、特に限定されるものではないが、例えば、
ｉ）ブチルアシッドホスフェート、オクチルアシッドホスフェート、ラウリルアシッドホスフェート、トリデシルアシッドホスフェート、ステアリルアシッドホスフェート、ノニルフェニルアシッドホスフェート、フェニルアシッドホスフェート、ポリオキシエチレンアルキルエーテルアシッドホスフェート、ポリオキシエチレンアルキルフェニルエーテルアシッドホスフェート、アシッドホスホオキシポリオキシプロピレングリコールモノメタクリレート等の有機リン酸エステル
ii）トリフェニルホスファイト、トリスノニルフェニルホスファイト、トリクレジルホスファイト、トリエチルホスファイト、トリス（２−エチルヘキシル）ホスファイト、トリデシルホスファイト、トリラウリルホスファイト、トリス（トリデシル）ホスファイト、トリオレイルホスファイト、ジフェニルモノ（２−エチルヘキシル）ホスファイト、ジフェニルモノデシルホスファイト、ジフェニルモノ（トリデシル）ホスファイト、ジエチルハイドロゲンホスファイト、ジラウリルハイドロゲンホスファイト、ジオレイルハイドロゲンホスファイト、ジフェニルハイドロゲンホスファイト等の有機亜リン酸エステル
iii)オクチルホスホニックアシッド等の有機ホスホン酸
上記例示した化合物のモノエステル、ジエステル
iv）上記例示した各リン化合物のアミン塩
ｖ）無機リン酸アミン塩
等が挙げられる。これらに、非置換無機リン酸及び／又は酸性を示さないトリエステルが含まれていてもよい。
【００４６】
前記リン化合物としては、有機リン酸エステル、有機リン酸エステル塩（有機リン酸エステルアミン塩等）、有機亜リン酸エステル、有機亜リン酸エステル塩（有機亜リン酸エステルアミン塩等）、有機ホスホン酸、有機ホスホン酸塩及び無機リン酸アミン塩からなる群より選ばれる１種または２種以上のリン化合物を用いるのが好ましい。これらの中でも、オクチルアシッドホスフェート、ラウリルアシッドホスフェート、トリデシルアシッドホスフェート、ステアリルアシッドホスフェート、アシッドホスホオキシポリオキシプロピレングリコールモノメタクリレート、ジラウリルハイドロゲンホスファイトのモノエステル、ジエステルまたはこれらの混合物を用いるのがより好ましい。更には、炭素数４〜２４の脂肪族アルコール（１価アルコール、多価アルコールいずれも含む）から誘導される正燐酸モノエステルおよび炭素数４〜２４の脂肪族アルコール（１価アルコール、多価アルコールいずれも含む）から誘導される正燐酸ジエステルからなる群より選ばれる１種または２種以上の有機リン酸エステルを用いるのが特に好ましい。
【００４７】
なお、脂肪族アルコールから誘導される正燐酸モノエステルの化学構造（一般式）、脂肪族アルコールから誘導される正燐酸ジエステルの化学構造（一般式）は、
正燐酸モノエステル：Ｒ−Ｏ−ＰＯ（ＯＨ）2
正燐酸ジエステル：（Ｒ−Ｏ）2ＰＯ（ＯＨ）
上記のとおりである（上記化学構造において「Ｒ」は有機基を表す）。
【００４８】
本発明の金属顔料組成物において、前記金属顔料の金属分１００質量部に対して前記リン含有金属化合物（反応生成物）を０．０１質量部〜４０質量部含有せしめるのが好ましい。０．０１質量部以上であることで貯蔵時の水素ガス発生量を十分に低減できると共に、４０質量部以下であることで光輝性、隠蔽性及びフリップフロップ感に優れた金属顔料組成物を得ることができる。中でも、前記金属顔料の金属分１００質量部に対して前記リン含有金属化合物を０．１質量部〜３０質量部含有せしめるのがより好ましく、１質量部〜２０質量部含有せしめるのがより一層好ましい。
【００４９】
本発明の金属顔料組成物において、前記リン含有金属化合物及び金属顔料に加えて、アミンを含有せしめるのが好ましい。
【００５０】
前記アミンとしては、特に限定されるものではないが、例えば、
ａ）エチルアミン、プロピルアミン、ブチルアミン、ヘキシルアミン、オクチルアミン、ラウリルアミン、トリデシルアミン、ステアリルアミン等の直鎖一級アミン、
ｂ）イソプロピルアミン、イソブチルアミン、２−エチルヘキシルアミン、分岐トリデシルアミン等の分岐一級アミン、
ｃ）ジメチルアミン、ジエチルアミン、ジプロピルアミン、ジブチルアミン、ジヘキシルアミン、ジオクチルアミン、ジラウリルアミン、ジトリデシルアミン、ジステアリルアミン等の直鎖二級アミン、
ｄ）ジイソプロピルアミン、ジイソブチルアミン、ジ（２−エチルヘキシル）アミン、分岐ジトリデシルアミン等の分岐二級アミン、
ｅ）メチル・ブチルアミン、エチル・ブチルアミン、エチル・ヘキシルアミン、エチル・ラウリルアミン、エチル・ステアリルアミン、イソプロピル・オクチルアミン、イソブチル・２−エチルヘキシルアミン等の非対称二級アミン、
ｆ）トリメチルアミン、トリエチルアミン、トリプロピルアミン、トリブチルアミン、トリオクチルアミン、トリラウリルアミン、トリトリデシルアミン、トリステアリルアミン等の直鎖三級アミン、
ｇ）トリイソプロピルアミン、トリイソブチルアミン、トリ−２−エチルヘキシルアミン、分岐トリトリデシルアミン等の分岐三級アミン、
ｈ）ジメチルオクチルアミン、ジメチルラウリルアミン、ジメチルステアリルアミン、ジエチルラウリルアミン等の混合炭化水素基を有する三級アミン、
ｉ）アリルアミン、ジアリルアミン、トリアリルアミン、Ｎ，Ｎ−ジメチルアリルアミン等のアルケニル基をもつアミン、
ｊ）シクロヘキシルアミン、２−メチルシクロヘキシルアミン等の脂環一級アミン、
ｋ）ベンジルアミン、４−メチルベンジルアミン等の芳香環置換基を持つ一級アミン、
ｌ）ジシクロヘキシルアミン、ジ−２−メチルシクロヘキシルアミン等の脂環二級アミン、
ｍ）ジベンジルアミン、ジ−４−メチルベンジルアミン等の芳香環置換基を持つ二級アミン、
ｎ）シクロヘキシル・２−エチルヘキシルアミン、シクロヘキシル・ベンジルアミン、ステアリル・ベンジルアミン、２−エチルヘキシル・ベンジルアミン等の非対称二級アミン、
ｏ）ジメチルベンジルアミン、ジメチルシクロヘキシルアミン、トリシクロヘキシルアミン等の脂環三級アミン、
ｐ）トリベンジルアミン、トリ−４−メチルベンジルアミン等の芳香環置換基を持つ三級アミン、
ｑ）モルホリン、３−メトキシプロピルアミン、３−エトキシプロピルアミン、３−ブトキシプロピルアミン、３−デシルオキシプロピルアミン、３−ラウリルオキシプロピルアミン、モノエタノールアミン、ジエタノールアミン、モノイソプロパノールアミン、モノプロパノールアミン、ブタノールアミン、トリエタノールアミン、Ｎ，Ｎ−ジメチルエタノールアミン、Ｎ−メチルエタノールアミン、Ｎ−メチルジエタノールアミン、Ｎ−エチルエタノールアミン、Ｎ−プロピルエタノールアミン、Ｎ−イソプロピルエタノールアミン、Ｎ−ブチルエタノールアミン、Ｎ−シクロヘキシル−Ｎ−メチルアミノエタノール、Ｎ−ベンジル−Ｎ−プロピルアミノエタノール、Ｎ−ヒドロキシエチルピロリジン、Ｎ−ヒドロキシエチルピペラジン、Ｎ−ヒドロキシエチルモルホリン、エチレンジアミン、１，２−プロパンジアミン、１，３−プロパンジアミン、Ｎ，Ｎ−ジメチル−１，３−プロパンジアミン、Ｎ−シクロヘキシル−１，３−プロパンジアミン、Ｎ−デシル−１，３−プロパンジアミン、Ｎ−イソトリデシル−１，３−プロパンジアミン、Ｎ，Ｎ−ジメチルピペラジン、Ｎ−メトキシフェニルピペラジン、Ｎ−メチルピペリジン、Ｎ−エチルピペリジン、キヌクリジン、ジアザビシクロ［２，２，２］オクタン、１，８−ジアザビシクロ［５，４，０］−７−ウンデセン、
等が挙げられる。これらのうちの１種または２種以上を組み合わせて用いてもよい。
【００５１】
中でも、前記アミンとしては、１級アミン、２級アミン及び３級アミンからなる群より選ばれる１種または２種以上のアミンを用いるのが、貯蔵時の水素ガス発生量をより低減できる点で、好ましい。これらの中でも、貯蔵時の水素ガス発生量をより一層低減できる点で、３級アミンを用いるのが特に好ましい。
【００５２】
本発明の金属顔料組成物において、前記金属顔料の金属分１００質量部に対して前記アミンを０．０１質量部〜４０質量部含有せしめるのが好ましい。０．０１質量部以上であることで貯蔵時の水素ガス発生量低減という効果を十分に確保できると共に、４０質量部以下であることで光輝性、隠蔽性及びフリップフロップ感を十分に確保できる。中でも、前記金属顔料の金属分１００質量部に対して前記アミンを０．１質量部〜２０質量部含有せしめるのがより好ましく、０．５質量部〜１５質量部含有せしめるのがより一層好ましい。
【００５３】
本発明の金属顔料組成物において、リン含有金属化合物（反応生成物）は、金属顔料に溶剤を加えたスラリー状態のものに混合してもよいし、溶剤の量を少なくした金属顔料含有ペースト状態のものに混合（混練）してもよい。原料コストや工程数を考慮すると、ペースト状態のものに混練するのが好ましい。一方、リン含有金属化合物は、金属顔料に対してそのまま添加してもよいし、或いは、リン含有金属化合物を溶剤等に希釈した状態で金属顔料に添加してもよいが、均一な混合状態を得るために、リン含有金属化合物を溶剤や鉱油等で希釈したものを、金属顔料（スラリー状態やペースト状態等）に添加するのが好ましい。
【００５４】
前記溶剤（金属顔料に加える溶剤、リン含有金属化合物を希釈する溶剤等）としては、特に限定されるものではないが、例えば、メタノール、イソプロパノール等のアルコール類、プロピレングリコールモノメチルエーテル等のセロソルブ類、ヘキサン、オクタン、イソオクタン、ベンゼン、トルエン、キシレン、テトラリン、デカリン等の炭化水素溶剤、ミネラルスピリット、ソルベントナフサ等の工業用ガソリン、酢酸エチル、酢酸ブチル等のエステル類、メチルエチルケトン、メチルイソブチルケトン、シクロヘキサノン等のケトン類、鉱物油等が挙げられる。
【００５５】
本発明の金属顔料組成物の調製の際に用いられる溶剤は、親水性溶剤でもよいし、疎水性溶剤でもよい。前記親水性溶剤としては、特に限定されるものではないが、例えば、メタノール、エタノール、プロパノール、ブタノール、イソプロパノール、オクタノール等のアルコール類、エチレングリコールモノエチルエーテル、エチレングリコールモノブチルエーテル、ジエチレングリコールモノエチルエーテル、ジエチレングリコールモノブチルエーテル、プロピレングリコールモノエチルエーテル、プロピレングリコールモノメチルエーテル、ジプロピレングリコールモノメチルエーテル等のグリコールエーテル類、及びそのエステル類、プロピレングリコール、ポリオキシエチレングリコール、ポリオキシプロピレングリコール、エチレンプロピレングリコール等のグリコール類等が挙げられる。また、前記疎水性溶剤としては、特に限定されるものではないが、例えば、ミネラルスピリット、ソルベントナフサ、ローアロマティックホワイトスピリット（ＬＡＷＳ）、ハイアロマティックホワイトスピリット（ＨＡＷＳ）、トルエン、キシレン等が挙げられる。更には、酢酸エチル、酢酸ブチル等のエステル類、メチルエチルケトン、メチルイソブチルケトン、シクロヘキサノン等のケトン類も使用できる。これらを単独または混合して使用できる。
【００５６】
本発明の金属顔料組成物をスラリー状態で調製する場合には、スラリー中の金属顔料の金属分の濃度を１質量％〜５０質量％に設定するのが好ましく、１０質量％〜３０質量％に設定するのがより好ましい。また、本発明の金属顔料組成物をペースト状態で調製する場合には、ペースト中の金属顔料の金属分の濃度を５０質量％〜９５質量％に設定するのが好ましく、６０質量％〜８５質量％に設定するのがより好ましい。
【００５７】
なお、前記リン含有金属化合物、前記金属顔料及び水を含有する組成物（さらにアミンを含有していてもよい）を熱処理することによって、本発明の金属顔料組成物を得るようにしてもよい。上記水による熱処理の方法としては、特に限定されるものではないが、例えば、リン含有金属化合物及び金属顔料を含有する組成物（さらにアミン等を含有していてもよい）に水を添加して加熱状態で混合するという方法等が挙げられる。前記組成物を加熱状態で混合しながら水を添加してこの加熱状態で混合を行うのが好ましい。このように金属顔料表面を加熱状態で水と接触させる操作を行うことによって、金属顔料組成物を水性塗料、水性インキ等に用いた場合における貯蔵時の水素ガス発生量をより一層低減することができる（後述する実施例５と実施例６の対比から明らかである）。
【００５８】
前記熱処理の温度（加熱状態の温度）は、４０℃〜２００℃に設定するのが好ましく、５０℃〜１２０℃に設定するのが特に好ましい。また、熱処理時間は、５分〜３時間に設定するのが好ましく、１０分〜２時間に設定するのが特に好ましい。
【００５９】
また、前記水は、前記金属顔料の金属分１００質量部に対して０．１質量部〜５質量部混合するのが好ましい。０．１質量部以上であることで貯蔵時の水素ガス発生量低減効果を十分に確保できると共に、５質量部以下であることでブツの発生や塗膜の色調低下を防止することができる。中でも、前記金属顔料の金属分１００質量部に対して水を０．５質量部〜３質量部混合するのが特に好ましい。
【００６０】
本発明の金属顔料組成物は、これを密閉容器に入れて４０℃〜８０℃で熱処理を行って得られたものであってもよい。
【００６１】
本発明の金属顔料組成物は、例えば、顔料（金属顔料を除く）、染料、湿潤剤、分散剤、色別れ防止剤、レベリング剤、スリップ剤、シランカップリング剤、チタンカップリング剤、有機リン酸塩、有機亜リン酸塩、ヘテロポリアニオン、リンケイ酸塩、ニトロパラフィン、有機金属アミン塩等が添加されていてもよい。
【００６２】
本発明の金属顔料組成物は、水性塗料用樹脂との組み合わせによって水性塗料に適用できる。前記水性塗料用樹脂とは、水溶性樹脂、水分散性樹脂、水性エマルジョン樹脂等を意味し、一般にはアクリル系、アクリル−メラミン系、ポリエステル系、ポリウレタン系等の水性塗料用樹脂が挙げられる。また、本発明の金属顔料組成物は、水性インキにも適用できる。
【実施例】
【００６３】
次に、本発明の具体的実施例について説明するが、本発明はこれら実施例のものに特に限定されるものではない。
【００６４】
［製造例１（リン含有金属化合物Ａの製造）］
３００ｍＬのガラス製ビーカーに濃度１０質量％の硫酸水溶液を１００ｇ入れ、さらにモリブデン酸を１０ｇ投入し、十分に攪拌を行った。次に、Ｃ６〜Ｃ１０（炭素数６〜１０の）混合リン酸エステル（有機リン酸エステル；炭素数６〜１０の飽和脂肪族１価アルコールから誘導される正燐酸モノ及びジエステル）１００ｇ及びミネラルスピリット５０ｇをさらに投入した後、攪拌しながら６０〜７０℃まで昇温し、６０〜７０℃で１０時間攪拌を継続した。しかる後、攪拌しながら室温まで冷却して、攪拌を停止すると、油水分離したので、下層（水層）を取り除いた後、上層（油層）をろ過し、さらに減圧下で脱溶媒することによって、濃青色の油状液体（モリブデン酸とＣ６〜Ｃ１０混合リン酸エステルとを反応させて得られるリン含有金属化合物Ａを含有する）を得た。なお、反応後の濃青色物質のＦＴ−ＩＲ分析を行ったところ、反応原料であるＣ６〜Ｃ１０混合リン酸エステルの反応前のＦＴ−ＩＲ分析スペクトル（図１）で認められた１２０８ｃｍ-1のピーク（ＨＯ−Ｐ＝Ｏ結合と同定されるピーク）が殆ど見られなくなり、一方反応後の濃青色物質のＦＴ−ＩＲ分析スペクトル（図２）では反応前の反応原料には見られなかった新たなピーク（９２０ｃｍ-1、８０５ｃｍ-1）が認められることから、モリブデン酸とＣ６〜Ｃ１０混合リン酸エステルとが反応していることを確認できた。
【００６５】
［製造例２（リン含有金属化合物Ｂの製造）］
Ｃ６〜Ｃ１０混合リン酸エステル１００ｇに代えて、オクチルアシッドホスフェート（有機リン酸エステル；炭素数８の飽和脂肪族１価アルコールから誘導される正燐酸モノ及びジエステル）１００ｇを用いた以外は、製造例１と同様にして、濃青色の油状液体（モリブデン酸とオクチルアシッドホスフェートとを反応させて得られるリン含有金属化合物Ｂを含有する）を得た。なお、前記同様に反応原料及び反応後の濃青色物質のＦＴ−ＩＲ分析を行うことにより、モリブデン酸とオクチルアシッドホスフェートとが反応していることを確認した。
【００６６】
［製造例３（リン含有金属化合物Ｃの製造）］
Ｃ６〜Ｃ１０混合リン酸エステル１００ｇに代えて、オクチルホスホネート（有機ホスホン酸）１００ｇを用いた以外は、製造例１と同様にして、淡黄色の油状液体（モリブデン酸とオクチルホスホネートとを反応させて得られるリン含有金属化合物Ｃを含有する）を得た。なお、前記同様に反応原料及び反応後の淡黄色物質のＦＴ−ＩＲ分析を行うことにより、モリブデン酸とオクチルホスホネートとが反応していることを確認した。
【００６７】
［製造例４（リン含有金属化合物Ｄの製造）］
モリブデン酸１０ｇに代えて、バナジン酸ナトリウム１０ｇを用いた以外は、製造例１と同様にして、茶褐色の油状液体（バナジン酸ナトリウムとＣ６〜Ｃ１０混合リン酸エステルとを反応させて得られるリン含有金属化合物Ｄを含有する）を得た。なお、前記同様に反応原料及び反応後の茶褐色物質のＦＴ−ＩＲ分析を行うことにより、バナジン酸ナトリウムとＣ６〜Ｃ１０混合リン酸エステルとが反応していることを確認した。
【００６８】
＜実施例１＞
アルミニウム顔料ペースト（昭和アルミパウダー株式会社製、商品名「ＳＡＰ  ＣＳ４３０」、アルミニウムフレーク及びミネラルスピリットを含有するペースト、アルミニウムフレークの平均粒子径Ｄ50が９μｍ、不揮発分７０質量％）１４３ｇをミネラルスピリット５００ｇに分散させた液に対しブフナー漏斗でろ過を行うことによってアルミニウム分が７５質量％になるように調整した調整アルミニウム顔料ペーストを得た。この調整アルミニウム顔料ペーストに、製造例１で得られた油状液体（モリブデン酸とＣ６〜Ｃ１０混合リン酸エステルとを反応させて得られるリン含有金属化合物Ａを含有する）及びオレイルアミンを添加し、さらにソルベントナフサを添加した後、７０℃で１２時間混練を行うことによって、金属顔料組成物を得た。なお、前記調整アルミニウム顔料ペースト中のアルミニウム分１００質量部に対し、リン含有金属化合物Ａが５．０質量部、オレイルアミンが３．０質量部となるようにそれぞれ添加し、金属顔料組成物中のアルミニウム分含有率が６５質量％になるようにソルベントナフサを添加した。
【００６９】
＜実施例２＞
アルミニウム顔料ペースト（昭和アルミパウダー株式会社製、商品名「ＳＡＰ  ＣＳ４５０」、アルミニウムフレーク及びミネラルスピリットを含有するペースト、アルミニウムフレークの平均粒子径Ｄ50が１１μｍ、不揮発分７０質量％）１４３ｇをミネラルスピリット５００ｇに分散させた液に対しブフナー漏斗でろ過を行うことによってアルミニウム分が７５質量％になるように調整した調整アルミニウム顔料ペーストを得た。この調整アルミニウム顔料ペーストに、製造例１で得られた油状液体（モリブデン酸とＣ６〜Ｃ１０混合リン酸エステルとを反応させて得られるリン含有金属化合物Ａを含有する）を添加し、さらにソルベントナフサを添加した後、７０℃で１２時間混練を行うことによって、金属顔料組成物を得た。なお、前記調整アルミニウム顔料ペースト中のアルミニウム分１００質量部に対し、リン含有金属化合物Ａが５．０質量部となるように添加し、金属顔料組成物中のアルミニウム分含有率が６５質量％になるようにソルベントナフサを添加した。
【００７０】
＜実施例３＞
アルミニウム顔料ペースト（昭和アルミパウダー株式会社製、商品名「ＳＡＰ  ５６１ＰＳ」、アルミニウムフレーク及びミネラルスピリットを含有するペースト、アルミニウムフレークの平均粒子径Ｄ50が１６μｍ、不揮発分６６質量％）１５２ｇをミネラルスピリット５００ｇに分散させた液に対しブフナー漏斗でろ過を行うことによってアルミニウム分が７５質量％になるように調整した調整アルミニウム顔料ペーストを得た。この調整アルミニウム顔料ペーストに、製造例２で得られた油状液体（モリブデン酸とオクチルアシッドホスフェートとを反応させて得られるリン含有金属化合物Ｂを含有する）及びジ（２−エチルヘキシル）アミンを添加し、さらにソルベントナフサを添加した後、８０℃で８時間混練を行うことによって、金属顔料組成物を得た。なお、前記調整アルミニウム顔料ペースト中のアルミニウム分１００質量部に対し、リン含有金属化合物Ｂが７．０質量部、ジ（２−エチルヘキシル）アミンが３．０質量部となるようにそれぞれ添加し、金属顔料組成物中のアルミニウム分含有率が６５質量％になるようにソルベントナフサを添加した。
【００７１】
＜実施例４＞
製造例２で得られた油状液体（リン含有金属化合物Ｂを含有する）に代えて、製造例３で得られた油状液体（モリブデン酸とオクチルホスホネートとを反応させて得られるリン含有金属化合物Ｃを含有する）を用いた以外は、実施例３と同様にして、金属顔料組成物を得た。
【００７２】
＜実施例５＞
アルミニウム顔料ペースト（昭和アルミパウダー株式会社製、商品名「ＳＡＰ  ＦＭ４０１０」、アルミニウムフレーク及びミネラルスピリットを含有するペースト、アルミニウムフレークの平均粒子径Ｄ50が１１μｍ、不揮発分６６質量％）１５２ｇをミネラルスピリット５００ｇに分散させた液に対しブフナー漏斗でろ過を行うことによってアルミニウム分が７５質量％になるように調整した調整アルミニウム顔料ペーストを得た。この調整アルミニウム顔料ペーストに、製造例４で得られた油状液体（バナジン酸ナトリウムとＣ６〜Ｃ１０混合リン酸エステルとを反応させて得られるリン含有金属化合物Ｄを含有する）及びエタノールアミンを添加し、さらにソルベントナフサを添加した後、１００℃で４時間混練を行うことによって、金属顔料組成物を得た。なお、前記調整アルミニウム顔料ペースト中のアルミニウム分１００質量部に対し、リン含有金属化合物Ｄが７．０質量部、エタノールアミンが３．０質量部となるようにそれぞれ添加し、金属顔料組成物中のアルミニウム分含有率が６５質量％になるようにソルベントナフサを添加した。
【００７３】
＜実施例６＞
実施例５で得られた金属顔料組成物にさらに水を添加（金属顔料組成物中のアルミニウム分１００質量部に対し水を１．０質量部添加）した後、１００℃で２時間混練を行うことによって、水存在下で熱処理した金属顔料組成物（水含有率０．５質量％以下）を得た。
【００７４】
＜実施例７＞
アルミニウム顔料ペースト（昭和アルミパウダー株式会社製、商品名「ＳＡＰ  ＦＭ４０１０」、アルミニウムフレーク及びミネラルスピリットを含有するペースト、アルミニウムフレークの平均粒子径Ｄ50が１１μｍ、不揮発分６６質量％）１５２ｇをミネラルスピリット５００ｇに分散させた液に対しブフナー漏斗でろ過を行うことによってアルミニウム分が７５質量％になるように調整した調整アルミニウム顔料ペーストを得た。この調整アルミニウム顔料ペーストに、製造例４で得られた油状液体（バナジン酸ナトリウムとＣ６〜Ｃ１０混合リン酸エステルとを反応させて得られるリン含有金属化合物Ｄを含有する）及びトリエタノールアミンを添加し、さらにソルベントナフサを添加した後、１００℃で４時間混練を行うことによって、金属顔料組成物を得た。なお、前記調整アルミニウム顔料ペースト中のアルミニウム分１００質量部に対し、リン含有金属化合物Ｄが１０．０質量部、トリエタノールアミンが５．０質量部となるようにそれぞれ添加し、金属顔料組成物中のアルミニウム分含有率が６５質量％になるようにソルベントナフサを添加した。
【００７５】
＜比較例１＞
アルミニウム顔料ペースト（昭和アルミパウダー株式会社製、商品名「ＳＡＰ  ＣＳ４３０」、アルミニウムフレーク及びミネラルスピリットを含有するペースト、アルミニウムフレークの平均粒子径Ｄ50が９μｍ、不揮発分７０質量％）１４３ｇをミネラルスピリット５００ｇに分散させた液に対しブフナー漏斗でろ過を行った後、アルミニウム顔料ペースト中のアルミニウム分含有率が６５質量％になるようにソルベントナフサを添加することによって、金属顔料組成物を得た。
【００７６】
＜比較例２＞
アルミニウム顔料ペースト（昭和アルミパウダー株式会社製、商品名「ＳＡＰ  ５６１ＰＳ」、アルミニウムフレーク及びミネラルスピリットを含有するペースト、アルミニウムフレークの平均粒子径Ｄ50が１６μｍ、不揮発分６６質量％）１５２ｇをミネラルスピリット５００ｇに分散させた液に対してブフナー漏斗でろ過を行うことによってアルミニウム分が７５質量％になるように調整した調整アルミニウム顔料ペーストを得た。この調整アルミニウム顔料ペーストに、オクチルアシッドホスフェート及びジ（２−エチルヘキシル）アミンを添加し、さらにソルベントナフサを添加した後、８０℃で８時間混練を行うことによって、金属顔料組成物を得た。なお、前記調整アルミニウム顔料ペースト中のアルミニウム分１００質量部に対し、オクチルアシッドホスフェートが７．０質量部、ジ（２−エチルヘキシル）アミンが３．０質量部となるようにそれぞれ添加し、金属顔料組成物中のアルミニウム分含有率が６５質量％になるようにソルベントナフサを添加した。
【００７７】
＜比較例３＞
アルミニウム顔料ペースト（昭和アルミパウダー株式会社製、商品名「ＳＡＰ  ５６１ＰＳ」、アルミニウムフレーク及びミネラルスピリットを含有するペースト、アルミニウムフレークの平均粒子径Ｄ50が１６μｍ、不揮発分６６質量％）１５２ｇをミネラルスピリット５００ｇに分散させた液に対してブフナー漏斗でろ過を行うことによってアルミニウム分が７５質量％になるように調整した調整アルミニウム顔料ペーストを得た。この調整アルミニウム顔料ペーストに、モリブデン酸及びジ（２−エチルヘキシル）アミンを添加し、さらにソルベントナフサを添加した後、８０℃で８時間混練を行うことによって、金属顔料組成物を得た。なお、前記調整アルミニウム顔料ペースト中のアルミニウム分１００質量部に対し、モリブデン酸が７．０質量部、ジ（２−エチルヘキシル）アミンが３．０質量部となるようにそれぞれ添加し、金属顔料組成物中のアルミニウム分含有率が６５質量％になるようにソルベントナフサを添加した。
【００７８】
＜比較例４＞
アルミニウム顔料ペースト（昭和アルミパウダー株式会社製、商品名「ＳＡＰ  ＦＭ４０１０」、アルミニウムフレーク及びミネラルスピリットを含有するペースト、アルミニウムフレークの平均粒子径Ｄ50が１６μｍ、不揮発分６６質量％）１５２ｇをミネラルスピリット５００ｇに分散させた液に対してブフナー漏斗でろ過を行うことによってアルミニウム分が７５質量％になるように調整した調整アルミニウム顔料ペーストを得た。この調整アルミニウム顔料ペーストに、Ｃ６〜Ｃ１０混合リン酸エステル及びエタノールアミンを添加し、さらにソルベントナフサを添加した後、１００℃で４時間混練を行うことによって、金属顔料組成物を得た。なお、前記調整アルミニウム顔料ペースト中のアルミニウム分１００質量部に対し、Ｃ６〜Ｃ１０混合リン酸エステルが７．０質量部、エタノールアミンが３．０質量部となるようにそれぞれ添加し、金属顔料組成物中のアルミニウム分含有率が６５質量％になるようにソルベントナフサを添加した。得られた組成物にさらに水を添加（組成物中のアルミニウム分１００質量部に対し水を１．０質量部添加）した後、１００℃で２時間混練を行うことによって、水存在下で熱処理した金属顔料組成物を得た。
【００７９】
【表１】
0005649998.tif 000002
【００８０】
【表２】
0005649998.tif 000003
【００８１】
上記のようにして得られた金属顔料組成物を用いて作製した塗料の貯蔵安定性及び該塗料により形成される塗膜の表面状態を下記評価法に基づいて評価した。これらの評価結果を表１に示す。
【００８２】
＜貯蔵安定性評価法＞
各実施例、各比較例の金属顔料組成物を用いて以下の組成からなる水性メタリック塗料（貯蔵安定性評価用塗料）を作製した。即ち、金属顔料組成物（アルミニウム分として）２．８ｇ、ジプロピレングリコール−ｎ−ブチルエーテル７．５ｇ、ブチルセロソルブ６．５ｇ、純水２５ｇ、水性エマルジョン（商品名「ポリゾールＡＰ−７０１０Ｎ」、昭和電工株式会社製）５０．０ｇを混合して水性メタリック塗料を作製した。前記水性メタリック塗料４０ｇを試験管に入れ、該試験管にガス捕集管を取り付け、これを５０℃の恒温水槽にセットし、３３６時間経過後の水素ガス累積発生量（ｍＬ／塗料４０ｇ（アルミニウム分１．２ｇ））を測定した。下記判定基準に基づき塗料の貯蔵安定性を評価した。
（判定基準）
「◎」…水素ガス累積発生量が１．０（ｍＬ／アルミニウム分１．２ｇ）未満
「○」…水素ガス累積発生量が１．０（ｍＬ／アルミニウム分１．２ｇ）以上３．０（ｍＬ／アルミニウム分１．２ｇ）未満
「△」…水素ガス累積発生量が３．０（ｍＬ／アルミニウム分１．２ｇ）以上５．０（ｍＬ／アルミニウム分１．２ｇ）未満
「×」…水素ガス累積発生量が５．０（ｍＬ／アルミニウム分１．２ｇ）以上。
【００８３】
＜塗膜の表面状態評価法＞
各実施例、各比較例の金属顔料組成物を用いて以下の組成からなるメタリック塗料（塗膜表面状態評価用塗料）を作製した。即ち、金属顔料組成物（アルミニウム分として）４．１ｇ、シンナー（商品名「プラネットシンナー＃１７５」、オリジン電気株式会社製）８０．０ｇ、アクリルラッカークリヤー（商品名「プラネットＳＶクリヤー」、オリジン電気株式会社製）５０．０ｇを混合してメタリック塗料を作製した。前記メタリック塗料をＡＢＳ樹脂板上に乾燥膜厚が約１５μｍになるようにスプレー塗布した後、６０℃のオーブン中で２０分間乾燥処理を行うことによって塗膜を形成した。下記判定基準に基づき塗膜の表面状態を評価した。
（判定基準）
「○」…塗膜にブツが認められない
「△」…塗膜にブツが僅かに認められるが、実用上問題のないレベルである
「×」…塗膜にブツが多数認められる、又は塗膜の全面にブツが認められる。
【００８４】
表１から明らかなように、本発明の実施例１〜７の金属顔料組成物を用いて作製された塗料は、水素ガス発生量が非常に少なく、貯蔵安定性に優れていた。また、本発明の実施例１〜７の金属顔料組成物を含有した塗料で形成された塗膜は、ブツのない優れた表面状態を呈していた。
【００８５】
これに対し、リン含有金属化合物（金属酸化物系化合物とリン化合物とを反応させて得られるリン含有金属化合物）を含有しない比較例１〜４の金属顔料組成物を用いて作製された塗料は、貯蔵安定性に劣っていた。
【産業上の利用可能性】
【００８６】
本発明に係る金属顔料組成物は、水性塗料や水性インキ用の金属光沢付与成分として好適に用いられるが、特にこのような用途に限定されるものではない。また、本発明の金属顔料組成物を含有する塗膜は、光輝性、隠蔽性及びフリップフロップ感に優れていることから、本発明の金属顔料組成物は、自動車用塗料、家電製品用塗料の顔料組成物として特に好適である。
【図１】
0005649998.tif 000004
【図２】
0005649998.tif 000005